(57)【特許請求の範囲】
【請求項１】
波長変換材料層（１０）と、前記波長変換材料層（１０）の第１の側に設置されている第１のフィルタ膜層（３０）とを備える波長変換装置であって、
前記波長変換材料層（１０）と前記第１のフィルタ膜層（３０）との間に設置されている第１の熱伝導媒質層（２０）を更に備え、
前記第１の熱伝導媒質層（２０）は、熱伝導率が前記波長変換材料層（１０）の熱伝導率以上であり、屈折率が前記波長変換材料層（１０）の屈折率より小さい、
前記第１の熱伝導媒質層（２０）は、熱伝導性粒子を含む多孔質構造層であることを特徴とする、波長変換装置。
【請求項２】
前記第１の熱伝導媒質層（２０）は、前記第１のフィルタ膜層（３０）の表面を被覆し、前記熱伝導性粒子と前記第１のフィルタ膜層（３０）との接触面積は、前記第１のフィルタ膜層（３０）の総面積の１０％〜５０％であることを特徴とする、請求項１に記載の波長変換装置。
【請求項３】
前記第１の熱伝導媒質層（２０）は、厚さが４０μｍより小さいことを特徴とする、請求項１に記載の波長変換装置。
【請求項４】
前記第１の熱伝導媒質層（２０）は、厚さが２０μｍより小さいことを特徴とする、請求項３に記載の波長変換装置。
【請求項５】
前記第１の熱伝導媒質層（２０）は、前記熱伝導性粒子及びガラス粉を含む熱伝導組成物からなることを特徴とする、請求項１に記載の波長変換装置。
【請求項６】
前記第１の熱伝導媒質層（２０）は、シランカップリング剤によって処理された前記熱伝導性粒子からなることを特徴とする、請求項１に記載の波長変換装置。
【請求項７】
前記第１の熱伝導媒質層（２０）における熱伝導性粒子の表面の前記シランカップリング剤の体積分数は、０．１％〜１％であることを特徴とする、請求項６に記載の波長変換装置。
【請求項８】
前記シランカップリング剤は、ＫＨ５５０、ＫＨ５６０、又はＫＨ５７０であることを特徴とする、請求項７に記載の波長変換装置。
【請求項９】
前記波長変換材料層（１０）は、蛍光体及びシリカゲルからなるシリカゲル蛍光体層であることを特徴とする、請求項１又は６に記載の波長変換装置。
【請求項１０】
前記波長変換材料層（１０）は、蛍光体及びガラス粉からなる蛍光ガラスであることを特徴とする、請求項１、５又は６に記載の波長変換装置。
【請求項１１】
前記熱伝導性粒子は、熱伝導率が１０Ｗ/ｍＫより大きいことを特徴とする、請求項１に記載の波長変換装置。
【請求項１２】
前記熱伝導性粒子は、ダイヤモンド、カーボンナノチューブ、グラフェン、窒化アルミニウム、窒化ケイ素、炭化ケイ素、窒化ホウ素、酸化アルミニウム、酸化亜鉛、及び硫酸バリウムからなる一群から選択された任意の１つ又は複数であることを特徴とする、請求項１１に記載の波長変換装置。
【請求項１３】
前記熱伝導性粒子は、シート状又は繊維状であり、前記熱伝導性粒子は、白色又は透明であることを特徴とする、請求項１１に記載の波長変換装置。
【請求項１４】
前記熱伝導性粒子は、粒径が０．１μｍ〜２０μｍであることを特徴とする、請求項１１に記載の波長変換装置。
【請求項１５】
前記波長変換材料層（１０）の第２の側に設置されている第２のフィルタ膜層（４０）を更に備えることを特徴とする、請求項１〜１４の何れか１つに記載の波長変換装置。
【請求項１６】
前記波長変換材料層（１０）と第２のフィルタ膜層（４０）との間に設置されている媒質層（５０）を更に備え、前記媒質層（５０）は、屈折率が前記波長変換材料層（１０）の屈折率より小さいことを特徴とする、請求項１５に記載の波長変換装置。
【請求項１７】
前記波長変換材料層（１０）と第２のフィルタ膜層（４０）との間に設置されている第２の熱伝導媒質層（６０）を更に備え、前記第２の熱伝導媒質層（６０）は、熱伝導率が前記波長変換材料層（１０）の熱伝導率以上であり、屈折率が前記波長変換材料層（１０）の屈折率より小さいことを特徴とする、請求項１５に記載の波長変換装置。
【請求項１８】
前記第２の熱伝導媒質層（６０）は、前記第１の熱伝導媒質層（２０）と同じ特性を有することを特徴とする、請求項１７に記載の波長変換装置。
【請求項１９】
励起光源と、波長変換装置とを備える光源システムであって、
前記波長変換装置は、請求項１〜１８の何れか１つに記載の波長変換装置であることを特徴とする、光源システム。
【請求項２０】
投影ユニットと、光源システムとを備える投影システムであって、
前記光源システムは、請求項１９に記載の光源システムであることを特徴とする、投影システム。
【発明の詳細な説明】
【技術分野】
【０００１】
本発明は、光源システムの技術分野に関し、特に、波長変換装置、光源システム、及び投影システムに関するものである。
【背景技術】
【０００２】
産業の更なる発展に伴い、光源が様々な場合において応用されている。例えば、リアプロジェクションテレビ又は投影機に用いられる画像投影、又は、車、船又は飛行機の照明灯として用いられる。異なる応用場合においては、光源の色（又は波長）に対する要求がそれぞれ異なる。現在、励起光源（所定の波長を有する励起光）により波長変換装置を照射することで、波長変換装置における波長変換材料を励起することによって特定の色（又は波長）を有する光を取得することができる。よく見られる励起光源は、伝統的な高圧水銀灯光源、新たな半導体光源（ＬＥＤ光源）、及び固体レーザ光源を含む。そのうち、半導体光源は、輝度が足らないため、伝統的な高圧水銀灯光源の代わりに半導体光源を用いることが困難である。固体レーザ光源は、高輝度及び高安定性の特性を有するため、次第に励起光源の主流技術の１つになっている。
【０００３】
図１は、従来の波長変換装置の構造を模式図である。図１に示すように、従来の波長変換装置は、励起光源の一方の側に設置されている波長変換材料層１０′と、波長変換材料層１０′における励起光源に近い側に設置されているフィルタ膜層３０′と、波長変換材料層１０′とフィルタ膜層３０′との間に設置されている媒質層２０′とを備える。
【０００４】
上述した波長変換装置の動作プロセスは、以下の通りである。励起光源により発生された励起光は、フィルタ膜層を透過して波長変換材料層に照射し、波長変換材料層を励起して被励起光を発生する。一部の被励起光は、波長変換材料層を透過して出射されるが、残りの被励起光及び波長変換材料に吸収されていない励起光は、波長変換材料層の乱反射作用によって散乱されてフィルタ膜層に入り、フィルタ膜層の反射によって波長変換材料層に戻される。これにより、二次利用されることができ、励起光及び被励起光の利用率を高めることができる。特に、媒質層は、より低い屈折率を有するので、全反射を利用して波長変換材料層からの大きい角度の光（吸収されていない励起光を含む）を反射して波長変換材料層に戻すことによって、波長変換層に吸収されていない励起光が二次利用され、波長変換装置の変換効率を更に高めることができる。
【０００５】
上述した波長変換装置においては、波長変換材料層による励起光の二次利用によって、波長変換材料層から生成される熱量が増え、媒質層及びフィルタ膜層の熱伝導性が良くないので、波長変換材料層の熱を迅速に発散させることが困難である。その結果、波長変換装置から発生される被励起光の輝度及び波長変換材料層の安定性が低下する。励起光のパワーの増大に伴い、波長変換材料層から生成熱量も増大するため、波長変換材料層の熱の発散が更に困難となり、波長変換装置の変換効率が低下する。上述した問題について、有効な解決方法は、まだ見つけていない。
【発明の概要】
【発明が解決しようとする課題】
【０００６】
本発明の目的は、従来技術における波長変換材料層から生成される熱を迅速に発散させることが困難である問題を解決することが可能な波長変換装置、光源システム、及び投影システムを提供することにある。
【課題を解決するための手段】
【０００７】
前記目的を実現するために、本発明は、波長変換装置を提供する。当該波長変換装置は、波長変換材料層と、波長変換材料層の第１の側に設置されている第１のフィルタ膜層とを備える波長変換装置であって、当該波長変換装置は、波長変換材料層と第１のフィルタ膜層との間に設置されている第１の熱伝導媒質層を更に備え、第１の熱伝導媒質層は、熱伝導率が波長変換材料層の熱伝導率以上であり、屈折率が波長変換材料層の屈折率より小さい。
【０００８】
好ましくは、前記波長変換装置において、第１の熱伝導媒質層は、熱伝導性粒子を含む多孔質構造層である。
【０００９】
好ましくは、前記波長変換装置において、第１の熱伝導媒質層は、第１のフィルタ膜層の表面を被覆し、熱伝導性粒子と第１のフィルタ膜層との接触面積は、第１のフィルタ膜層の総面積の１０％〜５０％である。
【００１０】
好ましくは、前記波長変換装置において、第１の熱伝導媒質層は、厚さが４０μｍより小さく、さらに好ましくは、第１の熱伝導媒質層は、厚さが２０μｍより小さい。
【００１１】
好ましくは、前記波長変換装置において、第１の熱伝導媒質層は、熱伝導性粒子及びガラス粉を含む熱伝導組成物からなる。
【００１２】
好ましくは、前記波長変換装置において、第１の熱伝導媒質層は、シランカップリング剤によって処理された熱伝導性粒子からなる。
【００１３】
好ましくは、前記波長変換装置において、第１の熱伝導媒質層における熱伝導性粒子の表面のシランカップリング剤の体積分数は、０．１％〜１％であり、好ましくは、シランカップリング剤は、ＫＨ５５０、ＫＨ５６０、又はＫＨ５７０である。
【００１４】
好ましくは、前記波長変換装置において、波長変換材料層は、蛍光体及びシリカゲルからなるシリカゲル蛍光体層である。
【００１５】
好ましくは、前記波長変換装置において、波長変換材料層は、蛍光体及びガラス粉からなる蛍光ガラスである。
【００１６】
好ましくは、前記波長変換装置において、熱伝導性粒子は、熱伝導率が１０Ｗ/ｍＫより大きい。
【００１７】
好ましくは、前記波長変換装置において、熱伝導性粒子は、ダイヤモンド、カーボンナノチューブ、グラフェン、窒化アルミニウム、窒化ケイ素、炭化ケイ素、窒化ホウ素、酸化アルミニウム、酸化亜鉛、及び硫酸バリウムからなる一群から選択された任意の１つ又は複数である。
【００１８】
好ましくは、前記波長変換装置において、熱伝導性粒子は、シート状又は繊維状であり、前記熱伝導性粒子は、白色又は透明である。
【００１９】
好ましくは、前記波長変換装置において、熱伝導性粒子は、粒径が０．１μｍ〜２０μｍである。
【００２０】
好ましくは、前記波長変換装置において、波長変換装置は、波長変換材料層の第２の側に設置されている第２のフィルタ膜層を更に備える。
【００２１】
好ましくは、前記波長変換装置において、波長変換装置は、波長変換材料層と第２のフィルタ膜層との間に設置されている媒質層を更に備え、媒質層は、屈折率が波長変換材料層の屈折率より小さい。
【００２２】
好ましくは、前記波長変換装置において、波長変換装置は、波長変換材料層と第２のフィルタ膜層との間に設置されている第２の熱伝導媒質層を更に備え、第２の熱伝導媒質層は、熱伝導率が波長変換材料層の熱伝導率以上であり、屈折率が波長変換材料層の屈折率より小さい。
【００２３】
好ましくは、前記波長変換装置において、第２の熱伝導媒質層は、本出願の前記第１の熱伝導媒質層と同じ特性を有する。
【００２４】
本発明は、励起光源と、本発明の前記波長変換装置とを備える光源システムを提供する。
【００２５】
本発明は、投影ユニットと、本発明の前記光源システムとを備える投影システムを提供する。
【発明の効果】
【００２６】
本発明の技術案において、波長変換材料層と第１のフィルタ膜層との間に第１の熱伝導媒質層が設置されている。当該第１の熱伝導媒質層は、屈折率が波長変換材料層の屈折率より小さく、熱伝導率が波長変換材料層の熱伝導率以上であるため、大きい角度で出射された光が全反射によって波長変換材料層に戻されるとともに、第１の熱伝導媒質層の優れた熱伝導性によって、波長変換材料層から生成される熱を、迅速に発散でき、波長変換装置の変換効率を高めることができる。
【図面の簡単な説明】
【００２７】
本発明の一部を構成する図面は、本発明をより深く理解するために提供されたものである。本発明の例示的な実施例及びその説明は、本発明を説明するために用いられるものであり、本発明を不当に限定するものではない。
【００２８】
【図１】従来の波長変換装置の構造を示す模式図である。
【図２ａ】本発明の好ましい実施例に係る波長変換装置の構造を示す模式図である。
【図２ｂ】本発明の他の好ましい実施例に係る波長変換装置の構造を示す模式図である。
【図２ｃ】本発明の他の好ましい実施例に係る波長変換装置の構造を示す模式図である。
【図２ｄ】本発明の他の好ましい実施例に係る波長変換装置の構造を示す模式図である。
【図３】実施例１及び比較例１に係る波長変換装置の発光強度と励起光のパワーとの関係を示す図である。
【発明を実施するための形態】
【００２９】
なお、矛盾しない限り、本発明の実施例及び実施例における特徴を、互いに組み合わせても良い。以下、図面及び実施例を参照しながら、本発明を詳細に説明する。
【００３０】
ここで用いられる用語は、具体的な実施例を説明するためのものであり、本発明の例示的な実施例を限定する意図ではないことに注意すべきである。例えば、ここで用いられる単数形式は、本文中に別途の明確な説明がない限り、複数形式も含まれる。また、明細書において「含む」及び／又は「備える」が用いられる場合は、特徴、ステップ、操作、デバイス、ユニット、及び／又はそれらの組み合わせが含まれることを意味する。
【００３１】
説明の便宜上、ここでは、空間的な相対位置関係を表す用語を使ってもよい。例えば、「…の上」、「…の上方」、「…の上面」「上方の」等の用語は、図面における１つのデバイス又は特徴と、他のデバイス又は特徴との空間的な位置関係を説明するために用いられる。空間的な相対位置関係を表す用語が、図面におけるデバイスの方位の他、使用中又は操作中における異なる方位も含むことは、理解されるべきである。例えば、図面におけるデバイスが逆転された場合は、「他のデバイス又は構造の上方」又は「他のデバイス又は構造の上」と記載されたデバイスは、「他のデバイス又は構造の下方」又は「他のデバイス又は構造の下」のように位置決められる。したがって、例示的な用語「…の上方」は、「…の上方」及び「…の下方」両方の方位を含むことができる。また、一デバイスは、異なる方法で位置決められても良く（９０度回転又は他の方位に位置する）、ここで使用される空間的な相対位置関係を表す用語は、対応して解釈されるべきである。
【００３２】
背景技術に記載されているように、波長変換材料層から生成される熱を、発散させることが困難であるため、波長変換装置により発生される被励起光の輝度及び安定性が低下してしまう。本発明の発明者は、上述した問題を検討した結果、以下の波長変換装置を提案する。図２ａに示すように、当該波長変換装置は、波長変換材料層１０と、波長変換材料層１０の第１の側に設置されている第１のフィルタ膜層３０と、波長変換材料層１０と第１のフィルタ膜層３０との間に設置されている第１の熱伝導媒質層２０とを備え、第１の熱伝導媒質層２０は、熱伝導率が波長変換材料層１０の熱伝導率以上であり、屈折率が波長変換材料層１０の屈折率より小さい。ここでの第１の側とは、波長変換材料層における光が入射される側を指す。
【００３３】
前記波長変換装置において、波長変換材料層１０から生成される熱が、第１の熱伝導媒質層２０を通して波長変換材料層１０の第１の側に伝導されることによって、波長変換材料層１０から生成される熱を迅速に発散させることができるため、波長変換装置から発生される被励起光の輝度及び安定性をさらに向上させることができる。また、第１の熱伝導媒質層２０は、屈折率が波長変換材料層１０の熱伝導率より小さいので、波長変換材料層１０からの大きい角度の光（励起光を含む）が反射によって波長変換材料層１０に戻され、波長変換材料層１０に吸収されていない励起光が二次利用されることによって、波長変換装置による励起光の変換効率を高めることができる。
【００３４】
第１の熱伝導媒質層２０は、熱伝導率が波長変換材料層１０の熱伝導率以上であり、屈折率が波長変換材料層１０の屈折率より小さいという条件を満たせば、波長変換材料層１０による熱は迅速に発散させることができ、波長変換装置から発生される被励起光の輝度及び波長変換装置の安定性を高めることができる。１つの好ましい実施例において、上述した第１の熱伝導媒質層２０は、熱伝導性粒子を含む多孔質構造層である。また、熱伝導性粒子は、互いに積み重ねて連結したメッシュ構造を形成し、熱伝導性粒子の間に隙間構造が形成される。第１の熱伝導媒質層２０のメッシュ構造により、波長変換装置材料層１０から生成される熱を迅速に発散させることができ、波長変換材料が高温によって劣化することを避けることができ、波長変換装置から発生される被励起光の輝度及び波長変換材料層の熱安定性を高めることができる。また、隙間構造により、励起光及び被励起光が当該第１の熱伝導媒質層２０を透過して波長変換材料層１０に照射することができ、更に波長変換材料層１０の乱反射作用によって散乱され第１のフィルタ膜層３０に入り、第１のフィルタ膜層３０の反射によって波長変換材料層１０に戻されることによって、被励起光が二次利用されることができ、励起光の変換効率を高めることができる。第１の熱伝導媒質層２０の孔隙間には、空気を充填しても良い。これにより、第１の熱伝導媒質層２０と波長変換材料層１０との接触面における波長変換材料層１０からの大きい角度の光に対する反射作用を高めることができる。
【００３５】
前記波長変換材料層１０から生成される熱は、主に第１の熱伝導媒質層２０の熱伝導性粒子と第１のフィルタ膜層３０との接触面によって伝導される。この接触面が大きければ大きいほど、第１の熱伝導媒質層２０は、熱伝導（放熱）の効果が良いが、被励起光に対する第１のフィルタ膜層３０の反射効果が悪くなり、光が第１の熱伝導媒質層２０を通過するのに不利である。波長変換装置における最も優れた熱伝導（放熱）効果と被励起光の反射効果とを両立させるために、１つの好ましい実施例において、第１の熱伝導媒質層２０における熱伝導性粒子と第１のフィルタ膜層３０との接触面積は、第１のフィルタ膜層３０の総面積の１０％〜５０％である。
【００３６】
第１の熱伝導媒質層２０は、厚さが大きければ大きいほど、第１の熱伝導媒質層２０の熱抵抗値（第１の熱伝導媒質層２０の厚さと熱伝導率との比率）が大きく、第１の熱伝導媒質層２０の熱伝導（放熱）効果が悪くなる。当業者は、本発明の開示に基づいて第１の熱伝導媒質層２０の厚さを設定することができる。１つの好ましい実施例において、第１の熱伝導媒質層２０は、厚さが４０μｍより小さく、さらに好ましくは、第１の熱伝導媒質層２０は、厚さが２０μｍより小さい。前記厚さを有する第１の熱伝導媒質層２０は、より優れた熱伝導（放熱）効果を有する。
【００３７】
１つの好ましい実施例において、第１の熱伝導媒質層２０は、熱伝導性粒子を含む熱伝導組成物、又は熱伝導性粒子とガラス粉とを含む熱伝導組成物からなる。さらに好ましくは、第１の熱伝導媒質層２０は、シランカップリング剤で処理された熱伝導性粒子からなる。シランカップリング剤で熱伝導性粒子の表面を処理するには、以下の方法を採用することができる。熱伝導性粒子を含む熱伝導組成物に加圧して形成された熱伝導媒質の予備層に対し、シランカップリング剤を用いて浸漬処理を行うことによって、熱伝導媒質の予備層における熱伝導性粒子の表面にシランカップリング剤を付着させ、さらに第１の熱伝導材料層を形成する。または、シランカップリング剤を用いて熱伝導性粒子の表面を被覆し、その後、シランカップリング剤に被覆された熱伝導性粒子を塗布することによって第１の熱伝導材料層を作製する。
【００３８】
シランカップリング剤は、一種の特殊な有機官能性化合物であり、その分子鎖の一端が有機反応基であり、他端が無機反応基である。よって、シランカップリング剤で熱伝導媒質の予備層における熱伝導性粒子を処理することは、第１の熱伝導媒質層２０における熱伝導性粒子間の粘着力を高めることができると共に、第１の熱伝導媒質層２０における熱伝導性粒子と第１のフィルタ膜層３０との粘着力を高めることもできる。これにより、第１の熱伝導媒質層２０の熱伝導（散乱）効果が更に高まる。１つの好ましい実施例において、第１の熱伝導媒質層２０における熱伝導性粒子の表面のシランカップリング剤の体積分数は、０．１％〜１％であり、好ましくは、シランカップリング剤は、ＫＨ５５０、ＫＨ５６０又はＫＨ５７０である。前記シランカップリング剤は、優れた粘着性能を有するだけでなく、より優れた耐熱性も有している。
【００３９】
第１の熱伝導媒質層２０の種類及び作製プロセスは、用いられた波長変換材料層１０の種類に関連する。１つの好ましい実施例において、波長変換材料層１０が蛍光体及びシリカゲルからなるシリカゲル蛍光体層である場合は、第１の熱伝導媒質層２０は、熱伝導性粒子を含む熱伝導組成物からなる。波長変換材料層１０が蛍光体及びガラス粉からなる蛍光ガラスである場合は、第１の熱伝導媒質層２０は、熱伝導性粒子を含む熱伝導組成物、又は熱伝導性粒子及びガラス粉を含む熱伝導組成物からなる。ここで、シリカゲル蛍光体層は、蛍光体とシリカゲルとを硬化させることによって形成され、蛍光ガラスは、蛍光体とガラス粉とを焼結することによって形成され、熱伝導組成物は、スプレー塗布、コーティング、又はスクリーン印刷等のプロセスによって波長変換材料層１０の上に形成される。前記プロセスの具体的なパラメータは、従来の技術に基づいて設定されても良いので、ここで繰り返して説明しない。
【００４０】
波長変換材料層１０は、シリカゲル蛍光体層又は蛍光ガラスであり、第１の熱伝導媒質層２０は、熱伝導性粒子を含む熱伝導組成物に加圧し、その後シランカップリング剤で熱伝導性粒子の表面を処理することによって形成されても良い。１つの好ましい実施例において、第１の熱伝導媒質層２０における熱伝導性粒子の熱伝導率は、１０Ｗ/ｍＫより大きい。さらに好ましくは、前記熱伝導性粒子は、ダイヤモンド、カーボンナノチューブ、グラフェン、窒化アルミニウム、窒化ケイ素、炭化ケイ素、窒化ホウ素、酸化アルミニウム、酸化亜鉛、及び硫酸バリウムからなる一群から選択された任意の１つ又は複数である。前記熱伝導性粒子は、互いに積み重ねて連結したメッシュ構造を形成する。当該メッシュ構造によって、波長変換材料層１０から生成される熱を迅速に発散させることができる。
【００４１】
前記メッシュ構造の熱伝導効果は、熱伝導性粒子の形状及びサイズに関連する。好ましくは、前記熱伝導性粒子は、シート状又は繊維状であり、シート状又は繊維状の形状を有する熱伝導性粒子は、互いに積み重ねて連結したメッシュ構造を形成することに有利である。さらに好ましくは、熱伝導性粒子は、粒径が０．１μｍ〜２０μｍである。ここで、熱伝導性粒子の粒径とは、三次元空間における熱伝導性粒子が有する最大の長さを指し、例えば、繊維状の熱伝導性粒子の粒径は、繊維状の熱伝導性粒子の長さを指す。熱伝導性粒子は、粒径が大きければ大きいほど、熱伝導性粒子が互いに積み重ねてメッシュ構造を形成しやすくなる。被励起光に対する熱伝導性粒子の吸収を減らすために、熱伝導性粒子は、白色又は透明であることが好ましい。
【００４２】
前記波長変換装置は、波長変換材料層１０、第１のフィルタ膜層３０、及び第１の熱伝導媒質層２０を含むには限らず、他の構造を更に備えても良い。１つの好ましい実施例において、前記波長変換装置は、波長変換材料層１０の第２の側に設置されている第２のフィルタ膜層４０を更に備え、その構造は図２ｂに示される。この場合は、前記波長変換装置の動作プロセスは、以下の通りである。励起光源から発生された励起光は、第１のフィルタ膜層３０を透過して波長変換材料層１０に照射し、波長変換材料層１０を励起して被励起光を発生する。その後、被励起光が第２のフィルタ膜層４０に照射される。このとき、小さい角度の被励起光は、第２のフィルタ膜層４０を透過することができるが、大きい角度の被励起光は、第２のフィルタ膜層４０の反射によって波長変換材料層１０に戻され、更に、波長変換材料層１０において乱反射によって散乱され、大きい角度の被励起光が反射によって第２のフィルタ膜層４０に戻される。このプロセスを数回繰り返すと、被励起光は、全て小さい角度で出射され、出射光の光利用率を向上させることができる。ここでの第２の側とは、波長変換材料層における光の出射側を指す。
【００４３】
第１のフィルタ膜層３０及び第２のフィルタ膜層４０は、本分野において通常のフィルタ膜であっても良い。第１のフィルタ膜層３０及び第２のフィルタ膜層４０は、光学屈折率が異なる材料からなる二層以上の媒質膜であっても良く、例えば、中空の光学シートである。第１のフィルタ膜層３０及び第２のフィルタ膜層４０は、規則的に配列された光量子結晶体を含む光学シート、又は当該光学シートと前記光学屈折率が異なる材料の媒質膜とを組み合わせた膜であっても良い。
【００４４】
もう１つの好ましい実施例において、前記波長変換装置は、波長変換材料層１０と第２のフィルタ膜層４０との間に設置されている媒質層５０を更に備え（媒質層５０の構造は、図２ｃに示す）、媒質層５０の屈折率は、波長変換材料層１０の屈折率より小さい。媒質層５０は、より低い屈折率を有し、全反射で波長変換材料層１０からの大きい角度の光を反射して波長変換材料層１０に戻すことができる。これにより、波長変換材料層１０に吸収されていない励起光が二次利用されるとともに、大きい角度の被励起光は、波長変換材料によって散乱され、小さい角度の光になって出射される。従って、励起光の変換効率及び光利用率をさらに向上させることができる。媒質層５０は、本分野において通常の低い屈折率を有する媒質材料であっても良い。また、媒質層５０は、波長変換材料層１０と第２のフィルタ膜層４０との間に形成されている空気媒質層であってもよい。
【００４５】
もう１つの好ましい実施例において、前記波長変換装置は、波長変換材料層１０と第２のフィルタ膜層４０との間に設置されている第２の熱伝導媒質層６０を更に備え（第２の熱伝導媒質層６０の構造は図２ｄに示す）、第２の熱伝導媒質層６０は、熱伝導率が波長変換材料層１０の熱伝導率以上であり、屈折率が波長変換材料層１０の屈折率より小さい。第２の熱伝導媒質層６０は、本願の第１の熱伝導媒質層２０と同じ特性を有する。波長変換材料層１０から生成される熱は、第２の熱伝導媒質層６０を通して波長変換材料層１０の第２の側に伝導され、波長変換材料層１０から生成される熱を迅速に発散させることができ、波長変換装置から発生された被励起光の輝度及び安定性をさらに向上させることができる。また、第２の熱伝導媒質層６０の屈折率は、波長変換材料層１０の屈折率より小さく、波長変換材料層１０からの大きい角度の光を反射して波長変換材料層１０に戻すことができ、波長変換材料層１０に吸収されていない励起光が二次利用されるとともに、大きい角度の被励起光が波長変換材料によって散乱され小さい角度の光になって出射される。従って、波長変換装置から発生された励起光の変換効率及び光利用率をさらに向上させることができる。
【００４６】
本発明は、さらに、励起光源と、本発明の上述した波長変換装置とを備える光源システムを提供する。当該光源システムにおける波長変換材料層による熱は、迅速に発散でき、波長変換装置から発生される被励起光の輝度及び安定性が高まり、さらに光源システムにおける光の輝度及び安定性を高めることができる。
【００４７】
また、本発明は、投影ユニットと、本発明の上述した光源システムとを備える投影システムを提供する。当該投影システムにおける光源システムの光の輝度及び安定性を高めることができるため、使用中に投影システムにおける光の輝度に対する要求を満たすことができる。
【００４８】
以下、本発明の例示的な実施例についてより詳細に説明する。なお、これらの例示的な実施例は、複数の異なる形態で実施されることが可能であり、ここで記載される実施例に限ると解釈されるべきではない。これらの実施形態の提供が、本発明を十分且つ全面的に公開し、これらの例示的な実施形態の思想を十分に当業者に伝えるためであることは、理解されるべきである。
【００４９】
実施例を参照しながら、本発明に係る波長変換装置を更に説明する。
【００５０】
実施例１
当該波長変換装置は、波長変換材料層と、波長変換材料層の第１の側に設置されている第１のフィルタ膜層と、波長変換材料層と第１のフィルタ膜層との間に設置されている第１の熱伝導媒質層と、波長変換材料層の第２の側に設置されている第２のフィルタ膜層と、波長変換材料層と第２のフィルタ膜層との間に設置されている第２の熱伝導媒質層とを備える。ここで、波長変換材料層は、蛍光体とガラス粉とを焼結することによって形成された蛍光ガラスであり、波長変換材料層は、熱伝導率が５．０Ｗ/ｍＫであり、屈折率が２．２である。第１の熱伝導媒質層は、波長変換材料の第１の側の表面にスクリーン印刷したダイヤモンド粒子（粒子の平均粒径が５μｍである）に加圧した後、シランカップリング剤（ＫＨ５６０）でダイヤモンド粒子の表面を処理することによって形成される。第２の熱伝導媒質層は、波長変換材料の第２の側の表面にスクリーン印刷したダイヤモンド粒子（粒子の平均粒径が５μｍである）に加圧した後、シランカップリング剤（ＫＨ５６０）でダイヤモンド粒子の表面を処理することによって形成される。
【００５１】
前記第１の熱伝導媒質層は、以下の特徴を有する。第１の熱伝導媒質層におけるダイヤモンド粒子と第１のフィルタ膜層との接触面積は、第１のフィルタ膜層の総面積の３０％である。第１の熱伝導媒質層は、厚さが３μｍであり、熱伝導率が１２．８Ｗ/ｍＫであり、屈折率が１．４である。第１の熱伝導媒質層におけるダイヤモンド粒子の表面のシランカップリング剤（ＫＨ５６０）の体積分数は、１％である。
【００５２】
前記第２の熱伝導媒質層は、以下の特徴を有する。第２の熱伝導媒質層におけるダイヤモンド粒子と第２のフィルタ膜層との接触面積は、第２のフィルタ膜層の総面積の３０％である。第２の熱伝導媒質層は、厚さが３μｍであり、熱伝導率が１２．８Ｗ/ｍＫであり、屈折率が１．４である。第２の熱伝導媒質層におけるダイヤモンド粒子の表面のシランカップリング剤（ＫＨ５６０）の体積分数は、１％である。
【００５３】
実施例２
前記波長変換装置は、波長変換材料層と、波長変換材料層の第１の側に設置されている第１のフィルタ膜層と、波長変換材料層と第１のフィルタ膜層との間に設置されている第１の熱伝導媒質層と、波長変換材料層の第２の側に設置されている第２のフィルタ膜層と、波長変換材料層と第２のフィルタ膜層との間に設置されている媒質層とを備える。ここで、波長変換材料層は、蛍光体とシリカゲルとを硬化させることによって形成されたシリカゲル蛍光体層である。第１の熱伝導媒質層は、波長変換材料層に繊維状のカーボンナノチューブ（粒子の平均粒径が２０μｍである）を塗布して加圧した後、シランカップリング剤（ＫＨ５６０）でカーボンナノチューブの表面を処理することによって形成される。波長変換材料層は、熱伝導率が５．０Ｗ/ｍＫであり、屈折率が２．２であり、媒質層が空気媒質層である。
【００５４】
前記第１の熱伝導媒質層は、以下の特徴を有する。第１の熱伝導媒質層におけるカーボンナノチューブと第１のフィルタ膜層との接触面積は、第１のフィルタ膜層の総面積の２０％であり、第１の熱伝導媒質層は、厚さが６μｍであり、熱伝導率が１２．５Ｗ/ｍＫであり、屈折率が１．５である。第１の熱伝導媒質層におけるカーボンナノチューブの表面のシランカップリング剤（ＫＨ５６０）の体積分数は、０．１％である。
【００５５】
実施例３
当該波長変換装置は、波長変換材料層と、波長変換材料層の第１の側に設置されている第１のフィルタ膜層と、波長変換材料層と第１のフィルタ膜層との間に設置されている第１の熱伝導媒質層と、波長変換材料層の第２の側に設置されている第２のフィルタ膜層とを備える。ここで、波長変換材料層は、蛍光体とシリカゲルとを硬化させることによって形成されたシリカゲル蛍光体層である。波長変換材料層は、熱伝導率が５．０Ｗ/ｍＫであり、屈折率が２．２である。第１の熱伝導媒質層は、波長変換材料にスプレー塗布したダイヤモンド粒子（粒子の平均粒径が２μｍである）に加圧することによって形成される。
【００５６】
前記第１の熱伝導媒質層は、以下の特徴を有する。第１の熱伝導媒質層におけるダイヤモンド粒子と第１のフィルタ膜層との接触面積は、第１のフィルタ膜層の総面積の１０％である。第１の熱伝導媒質層は、厚さが２０μｍであり、熱伝導率が１２．４Ｗ/ｍＫであり、屈折率が１．６である。
【００５７】
実施例４
当該波長変換装置は、波長変換材料層と、波長変換材料層の第１の側に設置されている第１のフィルタ膜層と、波長変換材料層と第１のフィルタ膜層との間に設置されている第１の熱伝導媒質層とを備える。ここで、波長変換材料層は、蛍光体とガラス粉を焼結することによって形成された蛍光ガラスである。波長変換材料層は、熱伝導率が５．２Ｗ/ｍＫであり、屈折率が２．３である。第１の熱伝導媒質層は、波長変換材料にダイヤモンド粒子（粒子の平均粒径が２μｍである）とガラス粉とをスクリーン印刷し、焼結することによって形成される。
【００５８】
前記第１の熱伝導媒質層は、以下の特徴を有する。第１の熱伝導媒質層におけるダイヤモンド粒子と第１のフィルタ膜層との接触面積は、第１のフィルタ膜層の総面積の５０％である。第１の熱伝導媒質層は、厚さが１５μｍであり、熱伝導率が１３Ｗ/ｍＫであり、屈折率が１．３である。
【００５９】
実施例５
当該波長変換装置は、波長変換材料層と、波長変換材料層の第１の側に設置されている第１のフィルタ膜層と、波長変換材料層と第１のフィルタ膜層との間に設置されている第１の熱伝導媒質層とを備える。ここで、波長変換材料層は、蛍光体とシリカゲルとを硬化させることによって形成されたシリカゲル蛍光体層である。波長変換材料層は、熱伝導率が４．８Ｗ/ｍＫであり、屈折率が２．２である。第１の熱伝導媒質層は、波長変換材料にシート状の窒化ケイ素粒子（粒子の平均粒径が０．１μｍである）をスプレー塗布し、加圧することによって形成される。
【００６０】
前記第１の熱伝導媒質層は、以下の特徴を有する。第１の熱伝導媒質層における窒化ケイ素粒子と第１のフィルタ膜層との接触面積は、第１のフィルタ膜層の総面積の８％である。第１の熱伝導媒質層は、厚さが４０μｍであり、熱伝導率が１２Ｗ/ｍＫであり、屈折率が１．６である。
【００６１】
比較例１
当該波長変換装置は、波長変換材料層と、波長変換材料層の一方側に順次に設置されている媒質層及び第１のフィルタ膜層と、波長変換材料層の他方側に順次に設置されている媒質層及び第１のフィルタ膜層とを備える。ここで、波長変換材料は、蛍光体とシリカゲルとを硬化させることによって形成されたシリカゲル蛍光体層であり、媒質層は、空気媒質層である。
【００６２】
測定：実施例１〜５及び比較例１に係る波長変換装置において、発光強度と励起光のパワーとの変化関係をそれぞれ測定する。測定結果は、図３に示す。
【００６３】
図３に示されているように、実施例１〜５及び比較例１に係る波長変換装置は、発光強度が励起光源のパワーの上昇に伴って上昇する。励起光源のパワーが変化しない場合は、実施例１〜５に係る波長変換装置の発光強度は、比較例１に係る波長変換装置の発光強度より遥かに高い。また、励起光源のパワーの上昇に伴い、実施例１〜５に係る波長変換装置の発光強度は、線形的に増加する。一方、比較例１に係る波長変換装置の発光強度は、初めに上昇し、その後低下する。上述した分析から判断できるように、実施例１〜５に係る波長変換装置における熱伝導媒質層は、波長変換材料層から生成される熱を迅速に発散させることができる。これにより、波長変換装置から発生される被励起光の輝度及び安定性が高まり、さらに波長変換装置の変換効率を向上させることができる。
【００６４】
上述した記載から分かるように、本発明の前記実施例は以下の技術効果を奏するようにすることができる。
【００６５】
（１）波長変換材料層と第１のフィルタ膜層との間に熱伝導媒質層が設置される。当該熱伝導媒質層は、熱伝導率が波長変換材料層の熱伝導率以上であり、波長変換材料層から生成される熱を迅速に発散させることができる。これにより、波長変換装置から発生される被励起光の輝度及び安定性を高めることができる。
【００６６】
（２）また、前記熱伝導媒質層は、屈折率が波長変換材料層の屈折率より小さく、波長変換材料層からの大きい角度の光（励起光を含む）を反射して波長変換材料層に戻し、これにより、波長変換材料層に吸収されていない励起光が二次利用され、波長変換装置から発生される励起光の変換効率を高めることができる。
【００６７】
上述した内容は、本発明の好ましい実施例であり、本発明の特許請求の範囲を限定するものではない。当業者は、本発明に対して様々な変更及び変化を行うことができるが、本発明の精神から逸脱しなければ、行われた任意の変更、等価の置換え、改良等は、全て本発明の保護範囲に含まれる。
【図１】
0006366736.tif 000002
【図２ａ】
0006366736.tif 000003
【図２ｂ】
0006366736.tif 000004
【図２ｃ】
0006366736.tif 000005
【図２ｄ】
0006366736.tif 000006
【図３】
0006366736.tif 000007